REVENDICATIONS 1. Céramique à base de césium de structure hollandite ayant la formule suivante : AxBy Clzl , CZz2 Dtl6 dans laquelle : - A représente le cation monovalent césium éventuellement substitué en partie par au moins un autre cation monovalent, - B représente le cation divalent baryum éventuellement substitué en partie par au moins un autre cation divalent, - C1 représente le cation trivalent aluminium éventuellement substitué en partie par au moins un autre cation trivalent, - C2 représente le cation trivalent fer ou chrome éventuellement substitué en partie par au moins un autre cation trivalent, - D représente au moins un cation choisi parmi les cations de titane tétravalent, de manganèse divalent, trivalent ou tétravalent, de niobium pentavalent et d'antimoine pentavalent, x, y, Zl, Z2 et t sont tels que : 0,1#x#0,5 0,5#y#1,1 1#z1+z2#2,5 z1 et z2 étant tous deux non nuls 5 x, y, zi, Z2, t étant choisis de telle sorte que les charges positives des cations compensent les charges négatives apportées par l'oxygène. 2.Céramique selon la revendication 1, répondant à la formule : CsXBay (Alzl r Cl^z2 ) IIITiI"ce-x-zyWl6 dans laquelle x, y, z1 et Z2 sont tels que définis dans la revendication 1 et Zl+Z2=x+2y. 3.Céramique selon la revendication 1, répondant à la formule : CsBay (AlZl, FeZz) IIITiI"a~x~zy016 dans laquelle x, y, z1 et Z2 sont tels que définis dans la revendication 1 et z1+z2=x+2y. 4.Céramique selon la revendication 3, répondant à la formule: Cso,2sBal (Ali,46Feo,82) Il'Ti,v,, 7201,, 5.Céramique selon l'une quelconque des revendications 1 à 4, dans laquelle le césium est du césium radioactif. 6.Procédé de synthèse de céramique à base de césium de structure hollandite ayant la formule suivante : AxBy ( Clzl r C2z2 ) Dtl6 dans laquelle : A représente le cation monovalent césium éventuellement substitué en partie par au moins un autre cation monovalent, - B représente le cation divalent baryum éventuellement substitué en partie par au moins un autre cation divalent, - C1 représente le cation trivalent aluminium éventuellement substitué en partie par au moins un autre cation trivalent, - C2 représente le cation trivalent fer ou chrome éventuellement substitué en partie par au moins un autre cation trivalent, - D représente au moins un cation choisi parmi les cations de titane tétravalent, de manganèse divalent, trivalent ou tétravalent, de niobium pentavalent et d'antimoine pentavalent, - x, y, z1, Z2 et t sont tels que : 0,1#x#0,5 0,5#y#1,1 1#z1+z2#2,5 z1 et z2 étant tous deux non nuls 5t7, x, y, z1, z2, t étant choisis de telle sorte que les charges positives des cations compensent les charges négatives apportées par l'oxygène, ledit procédé comprenant les étapes suivantes : a) préparer un précipité contenant A, B, C1, C2 et D par mélange en proportions stoechiométriques d'une solution d'alcoxyde mixte contenant C1 et D et d'une solution aqueuse saline contenant A, B, C2 ; b) soumettre le précipité de l'étape a) à un frittage à une température de 1150 à 1350 C. 7. Procédé selon la revendication 6, dans lequel la solution d'alcoxyde mixte contenant C1 et D est préparée par mélange en proportions stoechiométriques dans un alcool d'un alcoxyde de C1 et d'un alcoxyde de D. 8. Procédé selon l'une quelconque des revendications 6 ou 7, dans lequel la solution saline est préparée par dissolution en milieu aqueux de nitrates de A, B et C2. 9. Procédé selon l'une quelconque des revendications 7 ou 8, dans lequel lorsque A est Cs, B est Ba, Cl est Al, C2 est Fe et D est Ti, les alcoxydes sont le propoxyde de titane et le sec-butoxyde d'aluminium et les nitrates sont le nitrate de césium, de baryum et de fer. 10. Procédé selon l'une quelconque des revendications 6 à 9, comportant, en outre, entre les étapes a) et b) une étape de calcination du précipité préparé au cours de l'étape a) à une température de 500 à 900 C. 11. Procédé selon l'une quelconque des revendications 6 à 10, comportant, en outre, directement avant l'étape b) une étape de compression à froid à une pression de 40 à 200 MPa. 12. Procédé de synthèse de céramique à base de césium de structure hollandite ayant la formule suivante : AXBY ( Clzl, C2Zz ) DtW dans laquelle : - A représente le cation monovalent césium éventuellement substitué en partie par au moins un autre cation monovalent, - B représente le cation divalent baryum éventuellement substitué en partie par au moins un autre cation divalent, - C1 représente le cation trivalent aluminium éventuellement substitué en partie par au moins un autre cation trivalent, - C2 représente le cation trivalent fer ou chrome éventuellement substitué en partie par au moins un autre cation trivalent, - D représente au moins un cation choisi parmi les cations de titane tétravalent, de manganèse divalent, trivalent ou tétravalent, de niobium pentavalent et d'antimoine pentavalent, x, y, z1, z2 et t sont tels que : 0,1#x#0,5 0,5#y#1,1 1#z1+z2#2,5 z1 et z2 étant tous deux non nuls 5#t#7, x, y, z1, z2, t étant choisis de telle sorte que les charges positives des cations compensent les charges négatives apportées par l'oxygène, ledit procédé comprenant les étapes suivantes : a) mélanger intimement et broyer des oxydes de B, de C1, de C2 et de D et un sel de A, en proportions stoechiométriques afin d'obtenir une poudre fine ; b) soumettre la poudre obtenue en a) à un frittage à une température de 1150 à 1350 C. 13. Procédé selon la revendication 12, dans lequel lorque A est Cs, B est Ba, C1 est Al, C2 est Fe et D est Ti, les oxydes sont l'oxyde de baryum BaO, l'oxyde d'aluminium A1203, l' oxyde de fer Fe203, l' oxyde de titane Ti02 et le sel est le nitrate de césium. 14. Procédé selon l'une quelconque des revendications 12 ou 13, comportant, en outre, entre les étapes a) et b) une étape de calcination de la poudre obtenue à l'étape a) à une température de 500 à 900 C. 15. Procédé selon l'une quelconque des revendications 12 à 14, comportant, en outre, directement avant l'étape b) une étape de compression à froid à une pression de 40 à 200 MPa. 16. Procédé de synthèse de céramique à base de césium de structure hollandite ayant la formule suivante : AXBy ( ClZl C2z2 ) Dtls dans laquelle : - A représente le cation monovalent césium éventuellement substitué en partie par au moins un autre cation monovalent, - B représente le cation divalent baryum éventuellement substitué en partie par au moins un autre cation divalent, - C1 représente le cation trivalent aluminium éventuellement substitué en partie par au moins un autre cation trivalent, - C2 représente le cation trivalent fer ou chrome éventuellement substitué en partie par au moins un autre cation trivalent, - D représente au moins un cation choisi parmi les cations de titane tétravalent, de manganèse divalent, trivalent ou tétravalent, de niobium pentavalent et d'antimoine pentavalent, - x, y, z1, z2 et t sont tels que : 0,1#x#0,5 0,5#y#1,1 1#z1+z2#2,5 z1 et z2 étant tous deux' non nuls 5#t#7, x, y, z1, z2, t étant choisis de telle sorte que les charges positives des cations compensent les charges négatives apportées par l'oxygène, comprenant la fusion d'un mélange, en proportions stoechiométriques, d'oxydes de B, de C1, de C2, de D et d'un sel de A à une température de 1400 à 1600 C. 17. Procédé selon la revendication 16, dans lequel lorsque A est Cs, B est Ba, C1 est Al, C2 est Fe et D est Ti, les oxydes sont l'oxyde de baryum, l'oxyde d'aluminium A1203, l' oxyde de fer Fe203, l' oxyde de titane et le sel est le nitrate de césium. 18. Procédé selon l'une quelconque des revendications 6 ou 12 ou 16, dans lequel la céramique a pour formule CsxBay(A1z1,CrZ2) IIITiIV{S-X-2Y) 016 dans laquelle x, y, z1 et z2 sont tels que définis dans la revendication 6 ou 12 ou 16 et z1+z2=x+2y. 19. Procédé selon l'une quelconque des revendications 6 ou 12 ou 16, dans lequel la céramique a pour formule CsxBay (Alzl, Fez2) IIITi IV (S-x-2y) 016 dans laquelle x, y, z1 et Z2 sont tels que définis dans la revendication 6 ou 12 ou 16 et z1+z2=x+2y. 20. Procédé selon la revendication 19, dans lequel la céramique a pour formule Cso, zaBai (Ali, 4sFeo, az ) ImTimS, zpis . 21. Procédé selon l'une quelconque des revendications 6 à 20, dans lequel le césium est du césium radioactif. 22. Matrice de confinement de césium radioactif constitué d'une céramique selon la revendication 5 ou d'une céramique obtenue par un procédé selon la revendication 21. 23. Procédé de conditionnement de césium radioactif par céramisation dans une matrice de confinement de structure hollandite, ladite matrice étant obtenue par un procédé selon la revendication 21.